(57)【要約】  優れた伸縮性を有し、十分な強度を備え、透明性が高く、良好な触感を与え、適度なフィット力を持つ、新規なコンジュゲート糸を提供する。また、そのようなコンジュゲート糸を用いて編成される編地、そのような編地を用いた衣類製品を提供する。さらに、優れた伸縮性を有し、十分な強度を備え、透明性が高く、良好な触感を与え、適度なフィット力を持つ、新規なコンジュゲート糸を製造する方法を提供する。  本発明の芯鞘型コンジュゲート糸は、ポリウレタンを含む芯部分とエラストマーを含む鞘部分を有する芯鞘型コンジュゲート糸であって、該ポリウレタンは、ポリオールとジイソシアネートとを反応させて得られる両末端イソシアネート基プレポリマーと、ポリオールとジイソシアネートと低分子量ジオールとを反応させて得られる両末端水酸基プレポリマーとを反応させて得られる、ダブルプレポリマー型ポリウレタンであり、繊度１８〜１１０ｄｔｅｘ、芯部分／鞘部分の重量割合９５／５〜６０／４０、延伸倍率１．５〜４．０倍の条件で複合紡糸して得られる。【特許請求の範囲】
【請求項１】
ポリウレタンを含む芯部分とエラストマーを含む鞘部分を有する芯鞘型コンジュゲート糸であって、
該ポリウレタンは、ポリオールとジイソシアネートとを反応させて得られる両末端イソシアネート基プレポリマーと、ポリオールとジイソシアネートと低分子量ジオールとを反応させて得られる両末端水酸基プレポリマーとを反応させて得られる、ダブルプレポリマー型ポリウレタンであり、
繊度１８〜１１０ｄｔｅｘ、芯部分／鞘部分の重量割合９５／５〜６０／４０、延伸倍率１．５〜４．０倍の条件で複合紡糸して得られる、
芯鞘型コンジュゲート糸。
【請求項２】
前記エラストマーがポリエステル系エラストマーおよびポリアミド系エラストマーから選ばれる少なくとも１種である、請求項１に記載の芯鞘型コンジュゲート糸。
【請求項３】
請求項１または２に記載の芯鞘型コンジュゲート糸を用いて編成される、編地。
【請求項４】
足回り編地製品に用いられる、請求項３に記載の編地。
【請求項５】
請求項３または４に記載の編地を用いた衣類製品。
【請求項６】
ポリウレタンを含む樹脂とエラストマーを含む樹脂を複合紡糸して、ポリウレタンを含む芯部分とエラストマーを含む鞘部分を有する芯鞘型コンジュゲート糸を製造する方法であって、
該ポリウレタンは、ポリオールとジイソシアネートとを反応させて得られる両末端イソシアネート基プレポリマーと、ポリオールとジイソシアネートと低分子量ジオールとを反応させて得られる両末端水酸基プレポリマーとを反応させて得られ、
該複合紡糸を、繊度１８〜１１０ｄｔｅｘ、芯部分／鞘部分の重量割合９５／５〜６０／４０、延伸倍率１．５〜４．０倍の条件で行う、
芯鞘型コンジュゲート糸の製造方法。
【請求項７】
前記エラストマーがポリエステル系エラストマーおよびポリアミド系エラストマーから選ばれる少なくとも１種である、請求項６に記載の製造方法。
【発明の詳細な説明】
【技術分野】
【０００１】
本発明は、芯鞘型コンジュゲート糸、編地、衣類製品、および芯鞘型コンジュゲート糸の製造方法に関する。
【背景技術】
【０００２】
ストッキング等の足回り編地製品に用いられる糸として、伸縮性を有する糸が採用されている。このような伸縮性を有する糸として、汎用ポリウレタンを溶剤に溶かして紡糸したポリウレタン弾性繊維が知られている。しかし、ポリウレタン弾性繊維は製品においてそれ単独では用いられず、ナイロンやポリエステル等の長繊維や多種短繊維と混用することが一般的である。例えば、ポリウレタン弾性繊維にカバリングを施した複合糸、例えば、ＳＣＹ（シングルカバードヤーン）やＤＣＹ（ダブルカバードヤーン）などのＦＴＹ（フィラメントツイステッドヤーン）が知られている。しかし、ＦＴＹは、芯糸に表糸を被覆することで嵩高くなるために透明性に劣るという欠点がある。【０００３】
伸縮性を有する糸であって、ＦＴＹに比べて透明性が高い糸として、コンジュゲート糸が知られており（特許文献１）、コンジュゲート糸を用いた編地により作製された足回り編地製品が市場に流通している。コンジュゲート糸は、複数の種類の樹脂成分を用いて紡糸された複合糸である。コンジュゲート糸を用いた編地により作製された足回り編地製品は、カバリング糸を用いた編地により作製された足回り編地製品に比べて、透明性が高い。【０００４】
しかし、従来のコンジュゲート糸は、一般に、強度や伸縮性に乏しい。このため、従来のコンジュゲート糸は、出来上がった糸を加熱延伸させて倦縮を備えさせ、強度や伸縮性を発現している。【０００５】
ところが、延伸により原糸繊度が小さくなることによって見かけ強度は上がるものの、熱セットによって原糸自体の強力は低下してしまう。また、倦縮を備えた糸を用いた編地により作製された足回り編地製品は、該倦縮の存在によって触感が損なわれてしまう。【０００６】
優れた伸縮弾性を有するコンジュゲート糸として、汎用ポリウレタンにポリイソシアネートを添加した架橋樹脂を芯部分に用いたコンジュゲート糸が報告されている（特許文献２）。この方法で得たポリウレタンは伸縮性が良いもののパワー感が不足し、編地にした場合に、着用感、耐久性に劣るという問題がある。【０００７】
最近のコンジュゲート糸として、汎用ポリウレタンとポリエステル系エラストマーとを用いて紡糸されたコンジュゲート糸が報告されている（特許文献３）。コンジュゲート化する際に、汎用ポリウレタンとポリエステル系エラストマーの溶融粘度を適宜調整する必要があり、特に、汎用ポリウレタンをポリエステル系エラストマーと同等の溶融粘度にすると、ポリウレタンの一部が熱分解し、吐出不良、均整度の低下等の紡糸性や得られる糸の物性（伸縮性など）に問題が生じる可能性がある。
【先行技術文献】
【特許文献】
【０００８】
【特許文献１】特開昭５６−８５６１１号公報
【特許文献２】特許第２６９８４７５号公報
【特許文献３】特開２００７−７７５５６号公報
【発明の概要】
【発明が解決しようとする課題】
【０００９】
本発明の目的は、優れた伸縮性を有し、十分な強度を備え、透明性が高く、良好な触感を与え、適度なフィット力を持つ、新規なコンジュゲート糸を提供することにある。また、そのようなコンジュゲート糸を用いて編成される編地、そのような編地を用いた衣類製品を提供することにある。さらに、優れた伸縮性を有し、十分な強度を備え、透明性が高く、良好な触感を与え、適度なフィット力を持つ、新規なコンジュゲート糸を製造する方法を提供することにある。
【課題を解決するための手段】
【００１０】
本発明の芯鞘型コンジュゲート糸は、ポリウレタンを含む芯部分とエラストマーを含む鞘部分を有する芯鞘型コンジュゲート糸であって、該ポリウレタンは、ポリオールとジイソシアネートとを反応させて得られる両末端イソシアネート基プレポリマーと、ポリオールとジイソシアネートと低分子量ジオールとを反応させて得られる両末端水酸基プレポリマーとを反応させて得られる、ダブルプレポリマー型ポリウレタンであり、繊度１８〜１１０ｄｔｅｘ、芯部分／鞘部分の重量割合９５／５〜６０／４０、延伸倍率１．５〜４．０倍の条件で複合紡糸して得られる。
好ましい実施形態においては、上記エラストマーがポリエステル系エラストマーおよびポリアミド系エラストマーから選ばれる少なくとも１種である。
本発明の別の局面によれば、編地が提供される。この編地は、本発明の芯鞘型コンジュゲート糸を用いて編成される。
好ましい実施形態においては、上記編地は、足回り編地製品に用いられる。
本発明の別の局面によれば、衣類製品が提供される。この衣類製品は、本発明の編地を用いたものである。
本発明の別の局面によれば、芯鞘型コンジュゲート糸の製造方法が提供される。本発明の製造方法は、ポリウレタンを含む樹脂とエラストマーを含む樹脂を複合紡糸して、ポリウレタンを含む芯部分とエラストマーを含む鞘部分を有する芯鞘型コンジュゲート糸を製造する方法であって、該ポリウレタンは、ポリオールとジイソシアネートとを反応させて得られる両末端イソシアネート基プレポリマーと、ポリオールとジイソシアネートと低分子量ジオールとを反応させて得られる両末端水酸基プレポリマーとを反応させて得られ、該複合紡糸を、繊度１８〜１１０ｄｔｅｘ、芯部分／鞘部分の重量割合９５／５〜６０／４０、延伸倍率１．５〜４．０倍の条件で行う。
好ましい実施形態においては、上記エラストマーがポリエステル系エラストマーおよびポリアミド系エラストマーから選ばれる少なくとも１種である。
【発明の効果】
【００１１】
本発明によれば、優れた伸縮性を有し、十分な強度を備え、透明性が高く、良好な触感を与え、適度なフィット力を持つ、新規なコンジュゲート糸を提供することができる。また、そのようなコンジュゲート糸を用いて編成される編地、そのような編地を用いた衣類製品を提供することができる。さらに、優れた伸縮性を有し、十分な強度を備え、透明性が高く、良好な触感を与え、適度なフィット力を持つ、新規なコンジュゲート糸を製造する方法を提供することができる。【００１２】
このような効果は、コンジュゲート糸として、特定の方法で得られるダブルプレポリマー型ポリウレタンを含む芯部分とエラストマーを含む鞘部分を有する芯鞘型コンジュゲート糸を採用することによって発現し得る。
【発明を実施するための形態】
【００１３】
以下、本発明の好ましい実施形態について説明するが、本発明はこれらの実施形態には限定されない。
≪芯鞘型コンジュゲート糸≫
本発明の芯鞘型コンジュゲート糸は、ポリウレタンを含む芯部分とエラストマーを含む鞘部分を有する芯鞘型コンジュゲート糸である。本発明の芯鞘型コンジュゲート糸の芯鞘構造は、任意の適切な芯鞘構造を採用し得る。例えば、同心円型構造でも良いし、偏心円型構造でも良い。伸縮性等の各種性質を均一に発現させる点で、好ましくは、同心円型構造である。
【００１４】
芯部分に含まれる上記ポリウレタンは、従来汎用のポリウレタン（例えば、ワンショット法やプレポリマー法で得られるポリウレタン）ではなく、ポリオールとジイソシアネートとを反応させて得られる両末端イソシアネート基プレポリマー（以下、「両末端ＮＣＯ基プレポリマー」と称する）と、ポリオールとジイソシアネートと低分子量ジオールとを反応させて得られる両末端水酸基プレポリマー（以下、「両末端ＯＨ基プレポリマー」と称する）とを反応させて得られる、ダブルプレポリマー型ポリウレタンであることが重要である。ダブルプレポリマー型ポリウレタンを芯部分に採用し、鞘部分に後述するエラストマーを採用することで、芯部分および鞘部分の原料が、いずれも高融点で且つ同等の溶融粘度を有することが容易になり、安定した紡糸性と優れた均整度を持つコンジュゲート糸を得ることができる。さらに、高い透明性と良好な触感に加えて、優れた伸縮性を有し、十分な強度を備え、適度なフィット力を持つ、新規なコンジュゲート糸を提供することができる。上記ダブルプレポリマー型ポリウレタン中の窒素含有率は、好ましくは３．２〜４．５％、より好ましくは３．４〜４．０％である。また、上記ダブルプレポリマー型ポリウレタン中の、紡出時の残留ＮＣＯ割合は、好ましくは０．２〜０．８％、より好ましくは０．４〜０．７％である。上記窒素含有率や上記残留ＮＣＯ割合を、併用する鞘原料の特性や得たいコンジュゲート糸の物性に応じて、上記範囲内に調整することにより、本発明の効果をより一層発現させることができる。
【００１５】
上記ポリオールは、好ましくは、数平均分子量が８００〜３０００のポリマージオールである。ポリマージオールとしては、例えば、ポリエーテルグリコール、ポリエステルグリコール、ポリカーボネートグリコール等が挙げられる。上記両末端ＮＣＯ基プレポリマーを構成するポリオールと、上記両末端ＯＨ基プレポリマーを構成するポリオールとは、同じであっても良いし、異なっていても良い。
【００１６】
上記ポリエーテルグリコールとしては、例えば、エチレンオキサイド、プロピレンオキサイド、テトラヒドロフラン等の環状エーテルの開環重合体；エチレングリコール、プロピレングリコール、１，４−ブタンジオール、１，５−ペンタンジオール、ネオペンチルグリコール、１，６−ヘキサンジオール、３−メチル−１，５−ペンタンジオール等のグリコールの重縮合物；等が挙げられる。
【００１７】
上記ポリエステルグリコールとしては、例えば、エチレングリコール、プロピレングリコール、１，４−ブタンジオール、１，５−ペンタンジオール、ネオペンチルグリコール、１，６−ヘキサンジオール、３−メチル−１，５−ペンタンジオール等のグリコール類から選ばれる少なくとも１種と、アジピン酸、セバシン酸、アゼライン酸等の二塩基酸類から選ばれる少なくとも１種との重縮合物；ε−カプロラクトン、バレロラクトン等のラクトン類の開環重合体；等が挙げられる。
【００１８】
上記ポリカーボネートグリコールとしては、例えば、ジメチルカーボネート、ジエチルカーボネート等のジアルキルカーボネート；エチレンカーボネート、プロピレンカーボネート等のアルキレンカーボネート；ジフェニルカーボネート、ジナフチルカーボネート等のジアリールカーボネート等から選ばれる少なくとも１種の有機カーボネートと、エチレングリコール、プロピレングリコール、１，４−ブタンジオール、１，５−ペンタンジオール、ネオペンチルグリコール、１，６−ヘキサンジオール、３−メチル−１，５−ペンタンジオール等から選ばれる少なくとも１種の脂肪族ジオールとのエステル交換反応によって得られるカーボネートグリコール；等が挙げられる。
【００１９】
上記ジイソシアネートとしては、脂肪族系、脂環式系、芳香族系、芳香脂肪族系等の任意の適切なジイソシアネートが用いられる。具体例としては、４，４’−ジフェニルメタンジイソシアネート、２，４−トリレンジイソシアネート、１，５−ナフタレンジイソシアネート、キシリレンジイソシアネート、水添キシリレンジイソシアネート、イソホロンジイソシアネート、１，６−ヘキサメチレンジイソシアネート、ｐ−フェニレンジイソシアネート、４，４’−ジシクロヘキシルメタンジイソシアネート、メタ−テトラメチルキシレンジイソシアネート、パラ−テトラメチルキシレンジイソシアネート等が挙げられる。これらは、１種のみを用いても良いし、２種以上を併用しても良い。なかでも、４，４’−ジフェニルメタンジイソシアネート、４，４’−ジシクロヘキシルメタンジイソシアネートが好ましく用いられる。
【００２０】
鎖長延長剤である上記低分子量ジオールは、反応速度が適当であり、適度な耐熱性を与え得るものが好ましく、イソシアネートと反応し得る２個の活性水素原子を有し、一般に分子量が５００以下の低分子量化合物が用いられる。
【００２１】
上記低分子量ジオールとしては、例えば、エチレングリコール、プロピレングリコール、１，４−ブタンジオール、１，５−ペンタンジオール、ネオペンチルグリコール、１，６−ヘキサンジオール、３−メチル−１，５−ペンタンジオール等の脂肪族ジオール類が挙げられる。紡糸性を阻害しない範囲内でグリセリン等の３官能グリコール類も用いられる。これらは、１種のみを用いても良いし、２種以上を併用しても良い。作業性や得られる繊維に適度な物性を与える点から、エチレングリコール、１，４−ブタンジオールが好ましい。
【００２２】
上記反応に際し、反応調整剤または重合度調整剤として、ブタノール等の１官能性のモノオールやジエチルアミンやジブチルアミン等の１官能性のモノアミンが用いられ得る。
【００２３】
上記反応の溶媒として用いられ得る不活性溶媒としては、Ｎ，Ｎ−ジメチルフォルムアミド、Ｎ，Ｎ−ジメチルアセトアミド、Ｎ，Ｎ，Ｎ’，Ｎ’−テトラメチル尿素、Ｎ−メチルピロリドン、ジメチルスルフォキシド等の極性溶媒が挙げられる。
【００２４】
上記芯部分には、上記ダブルプレポリマー型ポリウレタン以外に、耐候性、耐熱酸化性、耐黄変性改善のために、紫外線吸収剤、酸化防止剤、光安定剤等の任意成分を含み得る。
【００２５】
上記紫外線吸収剤としては、例えば、２−（３，５−ジ−ｔ−アミル−２−ヒドロキシフェニル）ベンゾトリアゾール、２−（３−ｔ−ブチル−５−メチル−２−ヒドロキシフェニル）−５−クロロベンゾトリアゾール、２−（２−ヒドロキシ−３，５−ビスフェニル）ベンゾトリアゾール等のベンゾトリアゾール系の紫外線吸収剤が挙げられる。
【００２６】
上記酸化防止剤としては、例えば、３，９−ビス（２−（３−（３−ｔ−ブチル−４−ヒドロキシ−５−メチルフェニル）−プロピオニルオキシ）−１，１−ジメチルエチル）−２，４，８，１０−テトラオキサスピロ（５．５）ウンデカン、１，３，５−トリス（４−ｔ−ブチル−３−ヒドロキシ−２，６−ジメチルベンジル）イソシアヌル酸、ペンタエリスルチル−テトラキス[３−（３，５−ジ−ｔ−ブチル−４−ヒドロキシフェニル）プロピオネート]等のヒンダードフェノール系酸化防止剤が挙げられる。
【００２７】
上記光安定剤としては、例えばビス（２，２，６，６−テトラメチル−４−ピペリジル）セバケート、ビス（１，２，２，６，６−ペンタメチル−４−ピペリジル）セバケート、コハク酸ジメチル−1−(２−ヒドロキシエチル) −４−ヒドロキシ−２，２，６，６−テトラメチルピペリジン縮合物等ヒンダードアミン系光安定剤を挙げることができる。
【００２８】
上記芯部分中に含まれる上記ダブルプレポリマー型ポリウレタンの含有割合は、好ましくは８０重量％以上、より好ましくは９０重量％以上、さらに好ましくは１００重量％である。
【００２９】
上記ダブルプレポリマー型ポリウレタンを得るための原料比率としては、全ポリオールおよび全低分子量ジオールの合計モル量に対し、ジイソシアネートのモル量比が、好ましくは１．０２〜１．２０である。
【００３０】
鞘部分に含まれるエラストマーは、任意の適切なエラストマーを採用し得る。エラストマーとは、一般に知られているように、弾性を示す高分子物質であり、外力により容易に変化するが、それを除くと直ちに原型にほぼ回復する力学的性質（ゴム弾性）を有する。
【００３１】
上記エラストマーとしては、例えば、天然ゴムや合成ゴムなどの加硫ゴム；熱可塑性エラストマー；スパンデックスやポリカーボネート弾性繊維などの弾性繊維；スポンジゴムやフォームラバーなどの弾性発泡体；などが挙げられる。
【００３２】
本発明においては、上記エラストマーとして熱可塑性エラストマーを採用することが好ましい。上記熱可塑性エラストマーは、常温では加硫ゴムの性質を示し、高温では可塑化されて、プラスチック加工機で成形できる高分子材料であり、ＴＰＥと称される。上記熱可塑性エラストマーとしては、例えば、ポリスチレン系エラストマー、ポリオレフィン系エラストマー、ポリエステル系エラストマー、ポリウレタン系エラストマー、１，２−ポリブタジエン系エラストマー、ポリ塩化ビニル系エラストマー、ポリアミド系エラストマーなどが挙げられる。
【００３３】
上記エラストマーの融点は、好ましくは１６０〜２４０℃、より好ましくは１８０〜２２０℃である。上記エラストマーの融点が１６０℃未満の場合、溶融粘度が低いために原糸強度が低下するおそれがある。上記エラストマーの融点が２４０℃を超えると、弾性性能が低下するおそれがある。また、上記エラストマーの融点が高すぎると、芯部分のダブルプレポリマー型ポリウレタンの分解温度を超えてしまう可能性があり、得られるコンジュゲート糸に吐出斑や物性低下が発生してしまうおそれがある。
【００３４】
本発明においては、上記エラストマーは、好ましくは、ポリエステル系エラストマーおよびポリアミド系エラストマーから選ばれる少なくとも１種である。
【００３５】
上記ポリエステル系エラストマーとしては、例えば、ポリエチレンテレフタレートエラストマー、ポリブチレンテレフタレートエラストマー、ポリエチレンナフタレートエラストマーなどが挙げられる。上記ポリエステル系エラストマーとして市販品を用いても良い。上記ポリエステル系エラストマーとしては、より具体的には、ポリエステルブロックとポリエーテルブロックから構成されるブロック共重合体が例示される。
【００３６】
上記ポリアミド系エラストマーとしては、例えば、ナイロン６／ナイロン１２共重合体、ナイロン１２／ポリエーテル共重合体などが挙げられる。上記ポリアミド系エラストマーとして市販品を用いても良い。
【００３７】
上記鞘部分には、上記エラストマー以外に、耐候性、耐熱酸化性、耐黄変性改善のために、紫外線吸収剤、酸化防止剤、光安定剤等の任意成分を含み得る。
【００３８】
上記紫外線吸収剤としては、例えば、２−（３，５−ジ−ｔ−アミル−２−ヒドロキシフェニル）ベンゾトリアゾール、２−（３−ｔ−ブチル−５−メチル−２−ヒドロキシフェニル）−５−クロロベンゾトリアゾール、２−（２−ヒドロキシ−３，５−ビスフェニル）ベンゾトリアゾール等のベンゾトリアゾール系の紫外線吸収剤が挙げられる。
【００３９】
上記酸化防止剤としては、例えば、３，９−ビス（２−（３−（３−ｔ−ブチル−４−ヒドロキシ−５−メチルフェニル）−プロピオニルオキシ）−１，１−ジメチルエチル）−２，４，８，１０−テトラオキサスピロ（５．５）ウンデカン、１，３，５−トリス（４−ｔ−ブチル−３−ヒドロキシ−２，６−ジメチルベンジル）イソシアヌル酸、ペンタエリスルチル−テトラキス[３−（３，５−ジ−ｔ−ブチル−４−ヒドロキシフェニル）プロピオネート]等のヒンダードフェノール系酸化防止剤が挙げられる。
【００４０】
上記光安定剤としては、例えばビス（２，２，６，６−テトラメチル−４−ピペリジル）セバケート、ビス（１，２，２，６，６−ペンタメチル−４−ピペリジル）セバケート、コハク酸ジメチル−1−(２−ヒドロキシエチル) −４−ヒドロキシ−２，２，６，６−テトラメチルピペリジン縮合物等ヒンダードアミン系光安定剤を挙げることができる。
【００４１】
上記鞘部分中に含まれる上記エラストマーの含有割合は、好ましくは８０重量％以上、より好ましくは９０重量％以上、さらに好ましくは１００重量％である。
【００４２】
本発明の芯鞘型コンジュゲート糸は、上記特定の芯部分と上記特定の鞘部分を有する芯鞘型コンジュゲート糸である。本発明の芯鞘型コンジュゲート糸において、芯部分を構成する樹脂（好ましくは、上記ダブルプレポリマー型ポリウレタンを１００重量％含有）と鞘部分を構成する樹脂（好ましくは、上記エラストマーを１００重量％含有）との割合は、芯部分／鞘部分の重量割合で９５／５〜６０／４０であり、好ましくは９０／１０〜７０／３０、より好ましくは９０／１０〜８０／２０である。芯部分／鞘部分の重量割合が上記範囲から外れると、本発明の効果が十分に発現できないおそれがある。
【００４３】
本発明の芯鞘型コンジュゲート糸の繊度は、１８〜１１０ｄｔｅｘであり、好ましくは２０〜１００ｄｔｅｘ、より好ましくは２２〜７８ｄｔｅｘである。上記繊度が１８ｄｔｅｘ未満の場合、編地としたときの強度が不足するおそれがある。上記繊度が１１０ｄｔｅｘを超えると、例えば、足回り編地製品としたときに履き難い編地となるおそれがある。
【００４４】
本発明の芯鞘型コンジュゲート糸の強力は、用途に応じて任意の適切な強力に調整し得る。例えば、本発明の芯鞘型コンジュゲート糸を足回り編地製品に用いる場合には、好ましくは２０〜２００ｃＮ、より好ましくは３０〜１８０ｃＮである。強力の測定方法については後述する。
【００４５】
本発明の芯鞘型コンジュゲート糸の強度は、用途に応じて任意の適切な強度に調整し得る。例えば、本発明の芯鞘型コンジュゲート糸を足回り編地製品に用いる場合には、１．５ｃＮ／ｄｔｅｘ以上が好ましい。強度の測定方法については後述する。
【００４６】
本発明の芯鞘型コンジュゲート糸の伸度は、用途に応じて任意の適切な伸度に調整し得る。例えば、本発明の芯鞘型コンジュゲート糸を足回り編地製品に用いる場合には、１５０〜５００％が好ましい。伸度の測定方法については後述する。
【００４７】
本発明の芯鞘型コンジュゲート糸の１２０％伸長応力は、用途に応じて任意の適切な１２０％伸長応力に調整し得る。例えば、本発明の芯鞘型コンジュゲート糸を足回り編地製品に用いる場合には、好ましくは５ｃＮ以上である。１２０％伸長応力の測定方法については後述する。
【００４８】
本発明の芯鞘型コンジュゲート糸の１００％伸長残留歪は、用途に応じて任意の適切な１００％伸長残留歪に調整し得る。例えば、本発明の芯鞘型コンジュゲート糸を足回り編地製品に用いる場合には、好ましくは１〜３０％である。１００％伸長残留歪の測定方法については後述する。
【００４９】
本発明の芯鞘型コンジュゲート糸の１００％伸長緩和後応力は、用途に応じて任意の適切な１００％伸長緩和後応力に調整し得る。例えば、本発明の芯鞘型コンジュゲート糸を足回り編地製品に用いる場合には、好ましくは２ｃＮ以上である。１００％伸長緩和後応力の測定方法については後述する。
【００５０】
本発明の芯鞘型コンジュゲート糸は、上記特定の芯部分と上記特定の鞘部分を有する芯鞘型コンジュゲート糸を得ることができる方法であれば、任意の適切な方法を採用して製造し得る。好ましくは、芯部分を構成する樹脂（好ましくは、上記ダブルプレポリマー型ポリウレタンを１００重量％含有）および鞘部分を構成する樹脂（好ましくは、上記エラストマーを１００重量％含有）を、それぞれ任意の適切な温度で溶融し、複合口金を２個有する口金を用いて、芯部分を構成する樹脂が芯部分となり鞘部分を構成する樹脂が鞘部分となるように複合紡糸する方法を採用し得る。具体的には、好ましくは、本発明の芯鞘型コンジュゲート糸は、本発明の製造方法によって製造し得る。すなわち、本発明の製造方法は、ポリウレタンを含む樹脂とエラストマーを含む樹脂を複合紡糸して、ポリウレタンを含む芯部分とエラストマーを含む鞘部分を有する芯鞘型コンジュゲート糸を製造する方法であって、該ポリウレタンは、ポリオールとジイソシアネートとを反応させて得られる両末端イソシアネート基プレポリマーと、ポリオールとジイソシアネートと低分子量ジオールとを反応させて得られる両末端水酸基プレポリマーとを反応させて得られ、該複合紡糸を、繊度１８〜１１０ｄｔｅｘ、芯部分／鞘部分の重量割合９５／５〜６０／４０、延伸倍率１．５〜４．０倍の条件で行う。該ポリウレタンを得る方法、該エラストマーの種類、複合紡糸条件の好ましい範囲等、本発明の製造方法に関する各種原料の説明、紡糸条件等については、本発明の芯鞘型コンジュゲート糸について上述した説明が援用される。
【００５１】
本発明の芯鞘型コンジュゲート糸は、延伸倍率１．５〜４．０倍でコンジュゲート化することによって、優れた伸縮性を有し、十分な強度を備え、透明性が高く、良好な触感を与え、適度なフィット力を持つことが可能となる。
【００５２】
従来、芯鞘型コンジュゲート糸は、コンジュゲート化によって出来上がった糸を加熱延伸させて倦縮を備えさせ、強度や伸縮性を発現している。しかし、本発明の芯鞘型コンジュゲート糸は、倦縮が存在しなくても、優れた伸縮性を有し、十分な強度を備え、透明性が高く、良好な触感を与え、適度なフィット力を持つ。このため、本発明の芯鞘型コンジュゲート糸を得るにあたっては、コンジュゲート化によって出来上がった糸をさらに加熱延伸させる必要がない。
【００５３】
本発明の編地は、少なくとも一部に本発明の芯鞘型コンジュゲート糸を用いて編成される。本発明の編地の形態としては、例えば、本発明の芯鞘型コンジュゲート糸のみで編成されたゾッキ編地や、本発明の芯鞘型コンジュゲート糸と他の糸とを交互に編みこんだ交編編地、芯鞘型コンジュゲート糸と少なくとも1種類の他の糸とを引き揃え、またはプレーティング編、挿入等の方法によって共用した編地等が挙げられる。ゾッキ編地の場合、編地にヨコ縞がなく、表面が均一な仕上がりとなる。交編編地の場合、本発明の芯鞘型コンジュゲート糸と他の糸との応力差や熱セット率の差によってコース間隔に差ができ、透明感が向上する。
【００５４】
上記他の糸としては、例えば、カバリング糸、コアスパン糸、合撚糸、エア交絡糸等の複合糸；木綿、麻、羊毛、絹等の天然繊維；レーヨン、キュプラ、ポリノジック等の再生繊維；アセテート等の半再生繊維；ナイロン、ポリエステル、アクリル、ポリプロピレン、塩化ビニル、ポリウレタン等の化学合成繊維；などが挙げられる。
【００５５】
編組織としては、用途に応じて、任意の適切な編地組織を採用し得る。例えば、平編、ゴム編、パール編等の緯編地；トリコット、ラッセル等の経編地；などが挙げられる。好ましくは緯編であり、編組織としては平編が多く用いられ、その変化組織として、例えば、タック編、浮編、パイル編、レース編などが挙げられる。
【００５６】
本発明の編地を作製する際に使用する編機としては、目的に応じて、任意の適切な編機を採用し得る。例えば、ストッキング編機、靴下編機、ガーメント・レングス編機、丸編機、平編機、成型編機などが挙げられる。編地の作製条件（例えば、カウント数や伸び寸、度目、ドラフト倍率など）としては、目的に応じて、任意の適切な条件に適宜設定し得る。
【００５７】
本発明の編地は、編機によって製編された後に、編目や寸法を安定させるために、熱セットを施しても良い。熱セットを行うセット機としては、任意の適切なセット機を採用し得る。
【００５８】
以下、本発明の芯鞘型コンジュゲート糸を用いて、ストッキング編地を得た場合の加工工程について説明するが、本発明はこれらの実施形態には限定されない。
【００５９】
上記で通常、編目や寸法を安定させるために、プリセットするが、８０℃で３０分程度の湿熱処理をする。プリセットした後、足回り編地製品が各部位からなる場合は、必要に応じてミシンによりつま先、パンティ部等を縫製し、足回り編地製品の形体とする。更には必要に応じて染色加工等を施す。これらは共用の繊維、または芯鞘型コンジュゲート糸を染色するか否かにより、自由に設定することができ、公知の条件、工程で行うことができる。
【００６０】
熱セットは、湿熱セットまたは乾熱セットにより行う。湿熱セットは、例えば、（株）芦田製作所製のスチームセッターを使用し、蒸気元圧２．５〜３．０ｋｇｆ／ｃｍ２にて通蒸バルブを開放し、密閉したセット室内に蒸気を入れ、セット室内を所定の温度にコントロールすることにより行うことができる。乾熱セットは、ピンテンターのようなセット機を用いて、熱風によって熱固定することにより行うことができる。湿熱セットの温度は、好ましくは８０〜１４０℃、より好ましくは９０〜１３５℃、さらに好ましくは１０５〜１２５℃である。湿熱セットにおいては、編地を型板に取り付け、セット室内に入れ、所定の時間セットする。熱セットの温度が低すぎたり時間が短すぎたりすると、セット効果が不足したり、編地の寸法安定性が低下したりするおそれがある。熱セットの温度が高すぎたり時間が長過ぎたりすると、繊維の強力低下や熱変色が起こったり、風合いが硬くなったり、収縮特性が劣ったりするおそれがある。湿熱セットの場合、１２０℃程度の乾燥室に入れ、３０秒間程度乾燥することが好ましい。
【００６１】
本発明の編地は、優れた伸縮性を有し、十分な強度を備え、透明性が高く、良好な触感を与え、適度なフィット力を持つ、本発明の芯鞘型コンジュゲート糸を用いているので、ストッキング等の足回り編地製品に好適に用いることができるが、これに限定されるものではなく、他の衣料等の用途にも用いることができる。すなわち、本発明の編地は広く衣類製品に好適に用いることができる。
【００６２】
≪編地中の原糸物性≫
本発明の編地は、本発明の芯鞘型コンジュゲート糸を用いていることによって、従来の編地に比べて、特に、優れた伸縮性を有し、十分な強度を備え、透明性が高く、良好な触感を与え、適度なフィット力を持つ。この優れた効果は、本発明の編地から、本発明の芯鞘型コンジュゲート糸由来の原糸部分を衣類製品から抜き取って、その物性を評価することによって明確に示される。
【００６３】
例えば、本発明の衣類製品、すなわち編地から抜き取った上記原糸部分の１２０％伸長応力は、好ましくは５．８〜２０ｃＮ、より好ましくは６．０〜２０ｃＮ、さらに好ましくは６．２〜２０ｃＮである。本発明の編地から抜き取った上記原糸部分の１２０％伸長応力は、該編地をストッキング等の足回り編地製品に用いた場合の着用初期に感じる編地の強さの指標となる。上記１２０％伸長応力が上記範囲内にあることによって、上記編地をストッキング等の足回り編地製品に用いた場合の着用初期に感じる編地の強さ、すなわち、履き易さや耐久性が非常に優れる。１２０％伸長応力の測定方法については後述する。
【００６４】
また、例えば、本発明の編地から抜き取った上記原糸部分の１００％伸長緩和後応力は、好ましくは３．８〜１０ｃＮ、より好ましくは４．０〜１０ｃＮ、さらに好ましくは４．２〜１０ｃＮである。本発明の編地から抜き取った上記原糸部分の１００％伸長緩和後応力は、該編地をストッキング等の足回り編地製品に用いた場合の着用中に感じる締付け感の指標となる。上記１００％伸長緩和後応力が上記範囲内にあることによって、上記編地をストッキング等の足回り編地製品に用いた場合の着用中に感じる締付け感が非常に優れる。１００％伸長緩和後応力の測定方法については後述する。
【実施例】
【００６５】
以下、実施例によって本発明を具体的に説明するが、本発明はこれら実施例によって限定されるものではない。【００６６】
＜１２０％伸長応力（ｃＮ）の測定方法＞
室温２０℃、湿度６５℃の雰囲気下で、チーズを、送り出し速度５０ｍ／分、巻取り速度１１０ｍ／分としたときの糸の張力を測定し、１２０％伸長応力とした。
また、製品から抜き出した糸の１２０％伸長応力測定方法は、室温２０℃、湿度６５％の雰囲気下で、試料に０．１ｇの荷重をかけ、把握長４ｃｍとして、初期状態の試料とした。この試料を１分あたり３０ｃｍの速度で伸張させ、８．８ｃｍとなったところの応力を測定した。【００６７】
＜強力（ｃＮ）の測定方法＞
室温２０℃、湿度６５℃の雰囲気下で、試料に０．１ｇ荷重をかけ、把握長を４ｃｍとし、初期状態の試料とした。初期状態の試料を１分あたり３０ｃｍの速度で伸長させ、破断時の応力を求めた。試料１種につき１０本ずつ行い、その平均値をもってその試料の強力とした。【００６８】
＜強度（ｃＮ／ｄｔｅｘ）の算出方法＞
強度（ｃＮ／ｄｔｅｘ）＝強力（ｃＮ）／繊度（ｄｔｅｘ）の算出式によって算出した。【００６９】
＜伸度（％）の測定方法＞
室温２０℃、湿度６５％の雰囲気下で、試料に０．１ｇの荷重をかけ、把握長４ｃｍとして、初期状態の試料とした。この試料を１分あたり３０ｃｍの速度で破断するまで伸張させ、破断時の試料長「Ａ」を求めた。次いで、試料に０．１ｇの荷重をかけ、把握長８ｃｍとして初期状態とし、この試料を１分あたり３０ｃｍの速度で破断するまで伸張させ、破断時の試料長「Ｂ」を求めた。試料１種につき４ｃｍ、８ｃｍにおいてそれぞれ７本ずつ行い、上限と下限を除外した５本の平均値を用い、下式によってその試料の伸度を算出した。
伸度（％）＝（Ｂ−Ａ）／（８−４）×１００【００７０】
＜１００％伸長残留歪（％）の測定方法＞
室温２０℃、湿度６５％の雰囲気下で、試料に０．１ｇ荷重をかけ、把握長４ｃｍとして、初期状態の試料とした。初期状態の試料を試料長さ８ｃｍに伸長させた後４ｃｍまで緩めるという操作を２回繰り返した。この間、応力を測定し、応力と伸長長さとをチャートに表し、２回目に試料を緩めて応力が０となるときの試料の伸長長さ「Ｃ」を求め、下記式より１００％伸長残留歪（％）を求めた。なお、試料は１種につき５本ずつ行い、その平均値をもってその試料の１００％伸長残留歪とした。
１００％伸長残留歪（％）＝Ｃ／４０×１００【００７１】
＜１００％伸長緩和後応力（ｃＮ）の測定方法＞
室温２０℃、湿度６５％の雰囲気下で、試料に０．１ｇの荷重をかけ、把握長４ｃｍとして、初期状態の試料とした。この試料を１分あたり３０ｃｍの速度で伸張させ、８ｃｍとなったところで保持し、この間の応力を測定した。１５分後の応力の値を１００％伸長緩和後応力（ｃＮ）とした。【００７２】
＜着用評価：締付け感（パワー感）＞
作成したパンスト編地についてモニター５人により、３日間、着用と洗濯を繰り返し、締付け感（パワー感）を評価した。
◎：十分な締付け感が継続的に得られる。
○：適度な締付け感が略継続的に得られる。
△：締付け感が軽度である、または、締付け感が経時的に低下する。
×：着用後から締付け感が不足している。【００７３】
＜着用評価：耐久性（破れ難さ）＞
作成したパンスト編地についてモニター５人により、３日間、着用と洗濯を繰り返し、耐久性を評価した。
○：試験期間中、破れは発生しなかった。
△：繰り返し着用をすると、部分的に破れが発生した。
×：着用後、直ぐに破れが発生した。【００７４】
＜着用評価：履き易さ（伸び感・強さ）＞
作成したパンスト編地についてモニター５人により、３日間、着用と洗濯を繰り返し、履き易さ（伸び感・強さ）を評価した。
◎：強さも伸び感も適切で非常に履きやすい。
○：普通に履きやすい。
△：強さまたは伸び感が不足しており、やや履き難い。
×：伸びないまたは弱いため非常に履き難い。【００７５】
＜着用評価：透明性＞
作成したパンスト編地をアクリル製で黒の平板（幅１０ｃｍ、長さ８８ｃｍ）に通し、透明性について目視で評価した。
◎：透明性に非常に優れている。
○：透明性に優れている。
△：従来品より優れているが不十分。
×：透明性不十分。【００７６】
〔実施例１−Ａ〕
（芯成分）
両末端に水酸基を持つポリテトラメチレングリコール（分子量１０００）１３．８重量部に対して、４，４’−ジフェニルメタンジイソシアネート６．８重量部の割合で、反応温度８０℃、反応時間６０分で反応させ、前駆物質を得た。得られた前駆物質２０．６重量部に対して、１，４−ブチレングリコール７．５重量部の割合で、反応温度８０℃、反応時間６０分の条件で攪拌しながら連続的に反応させて、水酸基末端プレポリマーを得た。
一方、両末端に水酸基を持つポリエチレンアジペート（分子量２１００）４５．４重量部に対し、４，４’−ジフェニルメタンジイソシアネート２４．９重量部、更に紫外線吸収剤（２−［２−ヒドロキシ−３，５−ビス（α，α−ジメチルベンジル）フェニル］−２Ｈベンゾトリアゾール（ＴＩＮ２３４）：２０％）、酸化防止剤（３，９−ビス（２−（３−（３−ｔ−ブチル−４−ヒドロキシ−５−メチルフェニル）−プロピオニルオキシ）−１，１−ジメチルエチル）−２，４，８，１０−テトラオキサスピロ（５．５）ウンデカン：５０％）、光安定剤（ビス（２，２，６，６−テトラメチル−４−ピペリジル）セバケート：３０％）の混合物を１．６重量部の割合で、反応温度８０℃、反応時間６０分の条件で攪拌しながら連続的に反応させて、イソシアネート末端プレポリマーを得た。
このようにして得られた水酸基末端プレポリマー２８．１重量部に対して、イソシアネート末端プレポリマー７１．９重量部の割合で、掻面型熱交換式反応機に連続的に注入し、反応温度１９０℃、滞留時間３０分の条件下で混合攪拌した。
得られた粘稠物を、直ちに紡糸ポンプにより同心円状の芯鞘型複合紡糸口金（ノズル径０．７ｍｍ）の芯部に導いた。
（鞘成分）
ポリエステル系エラストマーである三菱化学製プリマロイＢ１９２０Ｎ（ポリブチレンテレフタレートエラストマー）を用い、単軸押出し機で、２２０℃で溶融させた後、上述と同じ同心円状の芯鞘型複合紡糸口金の鞘部に導いた。
（コンジュゲート糸の紡糸）
芯成分と鞘成分の重量比が９０：１０になるように計量ＧＰで調整した後、２２５℃に調整した芯鞘型複合紡糸口金に供給し、ノズルを通して押し出し、ジメチルシリコン主体の油剤を付与させて、紡速７００ｍ／分、延伸倍率３．０倍として、繊度３３ｄｔｅｘとして、コンジュゲート糸（１）を巻取った。ノズルからの吐出状態は安定しており、糸切れも無く、可紡性は良好であった。また、得られたコンジュゲート糸（１）の均整度も良好であった。
得られたコンジュゲート糸（１）の各種物性を表１に示した。【００７７】
〔実施例１−Ｂ〕
（編地の作製）
パンスト編機（ロナティ社製Ｌ４１６／Ｒ、釜径：４インチ、針数４００本）の給糸口に実施例１−Ａで得られたコンジュゲート糸（１）を給糸して、カウント２４００コース、伸び寸５５ｃｍとしパンスト編地を作製した。得られた編地を下記工程にて処理した。
１）プリセット
湿熱８０℃×１５分×１回で行った（編目や寸法を安定させる）。
２）縫製
ベアクロペアクローザーまたはミシンによりパンティ、トウ部を縫い合わせた。
３）染色
９５℃、４０分の条件で染色した。
４）湿熱セット処理
（株）芦田製作所製のスチームセッターを使用し、幅１１ｃｍのアルミ製型板に入れた状態で、ウェル方向に１．２倍の伸長し、その状態に保ったまま、湿熱１１０℃で１０秒間セットした。以上のようにしてパンスト編地（１）を得た。
得られたパンスト編地（１）からコンジュゲート糸（１）を抜き出し、各種物性を測定した。結果を表３に示した。
また、得られたパンスト編地（１）について着用評価を行った。結果を表５に示した。
得られたパンスト編地（１）は、これまでにない透明性に優れた編地であった。また、薄生地にも関わらず、優れた締付け感が得られた。さらに、着用性に関しては、履き易く且つ耐久性もあり、快適であった。【００７８】
〔実施例２−Ａ〕
鞘成分において三菱化学製プリマロイＢ１９２０Ｎ（ポリブチレンテレフタレートエラストマー）に代えて三菱化学製プリマロイ１９１０Ｎ（ポリブチレンテレフタレートエラストマー）を用い、紡糸の際に、芯成分と鞘成分の重量比を８０：２０とし、繊度を４４ｄｔｅｘとし、延伸倍率を２．５倍とした以外は、実施例１−Ａと同様に行い、コンジュゲート糸（２）を巻取った。ノズルからの吐出状態は安定しており、糸切れも無く、可紡性は良好であった。また、得られたコンジュゲート糸（２）の均整度も良好であった。
得られたコンジュゲート糸（２）の各種物性を表１に示した。【００７９】
〔実施例２−Ｂ〕
実施例２−Ａで得られたコンジュゲート糸（２）を用い、実施例１−Ｂと同様にして、パンスト編地（２）を得た。
得られたパンスト編地（２）からコンジュゲート糸（２）を抜き出し、各種物性を測定した。結果を表３に示した。
また、得られたパンスト編地（２）について着用評価を行った。結果を表５に示した。
得られたパンスト編地（２）は、これまでにない透明性に優れた編地であった。また、薄生地にも関わらず、優れた締付け感が得られた。さらに、着用性に関しては、履き易く且つ耐久性もあり、快適であった。【００８０】
〔実施例３−Ａ〕
紡糸の際に、繊度を１１０ｄｔｅｘとした以外は、実施例１−Ａと同様に行い、コンジュゲート糸（３）を巻取った。ノズルからの吐出状態は安定しており、糸切れも無く、可紡性は良好であった。また、得られたコンジュゲート糸（３）の均整度も良好であった。
得られたコンジュゲート糸（３）の各種物性を表１に示した。【００８１】
〔実施例３−Ｂ〕
実施例３−Ａで得られたコンジュゲート糸（３）を用い、実施例１−Ｂと同様にして、パンスト編地（３）を得た。
得られたパンスト編地（３）からコンジュゲート糸（３）を抜き出し、各種物性を測定した。結果を表３に示した。
また、得られたパンスト編地（３）について着用評価を行った。結果を表５に示した。
得られたパンスト編地（３）は、透明性も良好で、また、強力が増し、着用時及び着用後のいずれにおいても強い締付け力が得られた。さらに、着用性に関しては、履き易く且つ耐久性もあり、快適であった。【００８２】
〔実施例４−Ａ〕
紡糸の際に、芯成分と鞘成分の重量比を６０：４０とした以外は、実施例１−Ａと同様に行い、コンジュゲート糸（４）を巻取った。ノズルからの吐出状態は安定しており、糸切れも無く、可紡性は良好であった。また、得られたコンジュゲート糸（４）の均整度も良好であった。
得られたコンジュゲート糸（４）の各種物性を表１に示した。【００８３】
〔実施例４−Ｂ〕
実施例４−Ａで得られたコンジュゲート糸（４）を用い、実施例１−Ｂと同様にして、パンスト編地（４）を得た。
得られたパンスト編地（４）からコンジュゲート糸（４）を抜き出し、各種物性を測定した。結果を表３に示した。
また、得られたパンスト編地（４）について着用評価を行った。結果を表５に示した。
得られたパンスト編地（４）は、これまでにない透明性に優れた編地であった。また、薄生地にも関わらず、優れた締付け感が得られた。さらに、着用性に関しては、履き易く且つ耐久性もあり、快適であった。【００８４】
〔実施例５−Ａ〕
紡糸の際に、延伸倍率を１．８倍とした以外は、実施例１−Ａと同様に行い、コンジュゲート糸（５）を巻取った。
得られたコンジュゲート糸（５）の各種物性を表１に示した。【００８５】
〔実施例５−Ｂ〕
実施例５−Ａで得られたコンジュゲート糸（５）を用い、実施例１−Ｂと同様にして、パンスト編地（５）を得た。
得られたパンスト編地（５）からコンジュゲート糸（５）を抜き出し、各種物性を測定した。結果を表３に示した。
また、得られたパンスト編地（５）について着用評価を行った。結果を表５に示した。
得られたパンスト編地（５）は、透明性も良好で、また、着用時及び着用後の締付け力も適切で、さらに、着用性に関しても、履き易く且つ耐久性もあり、快適であった。【００８６】
〔実施例６−Ａ〕
紡糸の際に、延伸倍率を４．０倍とした以外は、実施例１−Ａと同様に行い、コンジュゲート糸（６）を巻取った。
得られたコンジュゲート糸（６）の各種物性を表１に示した。【００８７】
〔実施例６−Ｂ〕
実施例６−Ａで得られたコンジュゲート糸（６）を用い、実施例１−Ｂと同様にして、パンスト編地（６）を得た。
得られたパンスト編地（６）からコンジュゲート糸（６）を抜き出し、各種物性を測定した。結果を表３に示した。
また、得られたパンスト編地（６）について着用評価を行った。結果を表５に示した。
得られたパンスト編地（６）は、透明性も良好で、また、着用時及び着用後の締付け力は十分にあり、さらに、着用性に関しても、比較的履き易く且つ耐久性十分あり、快適であった。【００８８】
〔実施例７−Ａ〕
（芯成分）
両末端に水酸基を持つポリテトラメチレングリコール（分子量１０００）１３．５重量部に対して、４，４’−ジフェニルメタンジイソシアネート６．６重量部の割合で、反応温度８０℃、反応時間６０分で反応させ、前駆物質を得た。得られた前駆物質２０．１重量部に対して、１，４−ブチレングリコール７．４重量部の割合で、反応温度８０℃、反応時間６０分の条件で攪拌しながら連続的に反応させて、水酸基末端プレポリマーを得た。
一方、両末端に水酸基を持つポリテトラメチレングリコール（分子量１９５０）４５．８重量部に対し、４，４’−ジフェニルメタンジイソシアネート２５．０重量部、更に紫外線吸収剤（２−［２−ヒドロキシ−３，５−ビス（α，α−ジメチルベンジル）フェニル］−２Ｈベンゾトリアゾール（ＴＩＮ２３４）：２０％）、酸化防止剤（３，９−ビス（２−（３−（３−ｔ−ブチル−４−ヒドロキシ−５−メチルフェニル）−プロピオニルオキシ）−１，１−ジメチルエチル）−２，４，８，１０−テトラオキサスピロ（５．５）ウンデカン：５０％）、光安定剤（ビス（２，２，６，６−テトラメチル−４−ピペリジル）セバケート：３０％）の混合物を１．７重量部の割合で、反応温度８０℃、反応時間６０分の条件で攪拌しながら連続的に反応させて、イソシアネート末端プレポリマーを得た。
このようにして得られた水酸基末端プレポリマー２７．５重量部に対して、イソシアネート末端プレポリマー７２．５重量部の割合で、掻面型熱交換式反応機に連続的に注入し、反応温度１９０℃、滞留時間３０分の条件下で混合攪拌した。
得られた粘稠物を、直ちに紡糸ポンプにより同心円状の芯鞘型複合紡糸口金（ノズル径０．７ｍｍ）の芯部に導いた。
（鞘成分）
ポリエステル系エラストマーである三菱化学製プリマロイＢ１９１０Ｎ（ポリブチレンテレフタレートエラストマー）を用い、単軸押出し機で、２２０℃で溶融させた後、上述と同じ同心円状の芯鞘型複合紡糸口金の鞘部に導いた。
（コンジュゲート糸の紡糸）
芯成分と鞘成分の重量比が９０：１０になるように計量ＧＰで調整した後、２２５℃に調整した芯鞘型複合紡糸口金に供給し、ノズルを通して押し出し、ジメチルシリコン主体の油剤を付与させて、紡速７００ｍ／分、延伸倍率３．０倍として、繊度３３ｄｔｅｘとして、コンジュゲート糸（７）を巻取った。ノズルからの吐出状態は安定しており、糸切れも無く、可紡性は良好であった。また、得られたコンジュゲート糸（７）の均整度も良好であった。
得られたコンジュゲート糸（７）の各種物性を表１に示した。【００８９】
〔実施例７−Ｂ〕
実施例７−Ａで得られたコンジュゲート糸（７）を用い、実施例１−Ｂと同様にして、パンスト編地（７）を得た。
得られたパンスト編地（７）からコンジュゲート糸（７）を抜き出し、各種物性を測定した。結果を表３に示した。
また、得られたパンスト編地（７）について着用評価を行った。結果を表５に示した。
得られたパンスト編地（７）は、これまでにない透明性に優れた編地であった。また、薄生地にも関わらず、優れた締付け感が得られた。さらに、着用性に関しては、履き易く且つ耐久性もあり、快適であった。【００９０】
〔実施例８−Ａ〕
（芯成分）
両末端に水酸基を持つポリテトラメチレングリコール（分子量１０００）４８．８重量部に対して、４，４’−ジフェニルメタンジイソシアネート２３．８重量部の割合で、反応温度８０℃、反応時間６０分で反応させ、前駆物質を得た。得られた前駆物質７２．６重量部に対して、１，４−ブチレングリコール２６．４重量部の割合で、反応温度８０℃、反応時間６０分の条件で攪拌しながら連続的に反応させて、水酸基末端プレポリマーを得た。
一方、両末端に水酸基を持つポリエチレンアジペート（分子量２１００）１４０．７重量部に対し、４，４’−ジフェニルメタンジイソシアネート１００．９重量部、更に紫外線吸収剤（２−［２−ヒドロキシ−３，５−ビス（α，α−ジメチルベンジル）フェニル］−２Ｈベンゾトリアゾール（ＴＩＮ２３４）：２０％）、酸化防止剤（３，９−ビス（２−（３−（３−ｔ−ブチル−４−ヒドロキシ−５−メチルフェニル）−プロピオニルオキシ）−１，１−ジメチルエチル）−２，４，８，１０−テトラオキサスピロ（５．５）ウンデカン：５０％）、光安定剤（ビス（２，２，６，６−テトラメチル−４−ピペリジル）セバケート：３０％）の混合物を３．９重量部の割合で、反応温度８０℃、反応時間６０分の条件で攪拌しながら連続的に反応させて、イソシアネート末端プレポリマーを得た。
このようにして得られた水酸基末端プレポリマー９０．０重量部に対して、イソシアネート末端プレポリマー１８２．７重量部の割合で、掻面型熱交換式反応機に連続的に注入し、反応温度１９０℃、滞留時間３０分の条件下で混合攪拌した。
得られた粘稠物を、直ちに紡糸ポンプにより同心円状の芯鞘型複合紡糸口金（ノズル径０．７ｍｍ）の芯部に導いた。
（鞘成分）
ポリアミド系エラストマーである宇部興産製ＸＰＡ９０４８Ｘ１（１２ナイロンエラストマー）を用い、単軸押出し機で、２２５℃で溶融させた後、上述と同じ同心円状の芯鞘型複合紡糸口金の鞘部に導いた。
（コンジュゲート糸の紡糸）
芯成分と鞘成分の重量比が９０：１０になるように計量ＧＰで調整した後、２２５℃に調整した芯鞘型複合紡糸口金に供給し、ノズルを通して押し出し、ジメチルシリコン主体の油剤を付与させて、紡速９００ｍ／分、延伸倍率１．８倍として、繊度４４ｄｔｅｘとして、コンジュゲート糸（８）を巻取った。ノズルからの吐出状態は安定しており、糸切れも無く、可紡性は良好であった。また、得られたコンジュゲート糸（８）の均整度も良好であった。
得られたコンジュゲート糸（８）の各種物性を表１に示した。【００９１】
〔実施例８−Ｂ〕
実施例８−Ａで得られたコンジュゲート糸（８）を用い、実施例１−Ｂと同様にして、パンスト編地（８）を得た。
得られたパンスト編地（８）からコンジュゲート糸（８）を抜き出し、各種物性を測定した。結果を表３に示した。
また、得られたパンスト編地（８）について着用評価を行った。結果を表５に示した。
得られたパンスト編地（８）は、これまでにない透明性に優れた編地であった。また、薄生地にも関わらず、優れた締付け感が得られた。さらに、着用性に関しては、履き易く且つ耐久性もあり、快適であった。【００９２】
〔比較例１−Ａ〕
紡糸の際に、延伸倍率を１．３倍とした以外は、実施例１−Ａと同様に行い、コンジュゲート糸（Ｃ１）を巻取った。
得られたコンジュゲート糸（Ｃ１）の各種物性を表２に示した。【００９３】
〔比較例１−Ｂ〕
比較例１−Ａで得られたコンジュゲート糸（Ｃ１）を用い、実施例１−Ｂと同様にして、パンスト編地（Ｃ１）を得た。
得られたパンスト編地（Ｃ１）からコンジュゲート糸（Ｃ１）を抜き出し、各種物性を測定した。結果を表４に示した。
また、得られたパンスト編地（Ｃ１）について着用評価を行った。結果を表６に示した。
得られたパンスト編地（Ｃ１）は、強力が大幅に低下し、着用試験においても、締付け感、耐久性、履き易さの何れも欠ける編地であった。【００９４】
〔比較例２−Ａ〕
紡糸の際に、延伸倍率を４．５倍とした以外は、実施例１−Ａと同様に行い、コンジュゲート糸（Ｃ２）を巻取った。巻取り時に糸切れが頻繁に起こり、紡糸性は不安定であった。
少量採取したコンジュゲート糸（Ｃ２）の各種物性を表２に示した。【００９５】
〔比較例２−Ｂ〕
比較例２−Ａで得られたコンジュゲート糸（Ｃ２）を用い、実施例１−Ｂと同様にして、パンスト編地（Ｃ２）を得た。
得られたパンスト編地（Ｃ２）からコンジュゲート糸（Ｃ２）を抜き出し、各種物性を測定した。結果を表４に示した。
また、得られたパンスト編地（Ｃ２）について着用評価を行った。結果を表６に示した。
得られたパンスト編地（Ｃ２）は強力が高く、着用試験においても締付け感、耐久性は良好であったが、伸びが少なく非常に履き難い編地であった。【００９６】
〔比較例３−Ａ〕
芯成分として、日本ポリウレタン工業製のウレタンペレット（Ｐ４９０）を用いた以外は、実施例１−Ａと同様に行い、コンジュゲート糸（Ｃ３）を巻取った。
得られたコンジュゲート糸（Ｃ３）の各種物性を表２に示した。【００９７】
〔比較例３−Ｂ〕
比較例３−Ａで得られたコンジュゲート糸（Ｃ３）を用い、実施例１−Ｂと同様にして、パンスト編地（Ｃ３）を得た。
得られたパンスト編地（Ｃ３）からコンジュゲート糸（Ｃ３）を抜き出し、各種物性を測定した。結果を表４に示した。
また、得られたパンスト編地（Ｃ３）について着用評価を行った。結果を表６に示した。
得られたパンスト編地（Ｃ３）は、編地が弱いために丁寧に少しずつ伸ばしながら履く必要があり、また履き終えた後につま先やかかと付近を中心に数ヶ所の破れが生じた。また、締付け感も少なく、特に繰り返して履いていると締付け感が失われた。【００９８】
〔比較例４−Ａ〕
紡糸の際に、繊度を７８ｄｔｅｘとした以外は、比較例３−Ａと同様に行い、コンジュゲート糸を巻取った。得られたコンジュゲート糸を、８０℃に調節した加熱ローラーを通し、且つ、延伸倍率３．０倍で巻き取り、コンジュゲート糸（Ｃ４）とした。
得られたコンジュゲート糸（Ｃ４）の各種物性を表２に示した。【００９９】
〔比較例４−Ｂ〕
比較例３−Ａで得られたコンジュゲート糸（Ｃ４）を用い、実施例１−Ｂと同様にして、パンスト編地（Ｃ４）を得た。
得られたパンスト編地（Ｃ４）からコンジュゲート糸（Ｃ４）を抜き出し、各種物性を測定した。結果を表４に示した。
また、得られたパンスト編地（Ｃ４）について着用評価を行った。結果を表６に示した。
得られたパンスト編地（Ｃ４）は、着用しようとすると編地が殆ど伸びないために、少しずつ伸ばしながらゆっくり履く必要があり、履き難かった。また、着用後は問題ないが、締付け感が徐々に失われ、また部分的に破れも発生した。【０１００】
【表１】
2011052262.tif 000002
【０１０１】
【表２】
2011052262.tif 000003
【０１０２】
【表３】
2011052262.tif 000004
【０１０３】
【表４】
2011052262.tif 000005
【０１０４】
【表５】
2011052262.tif 000006
【０１０５】
【表６】
2011052262.tif 000007
【産業上の利用可能性】
【０１０６】
本発明の編地は、優れた伸縮性を有し、十分な強度を備え、透明性が高く、良好な触感を与え、適度なフィット力を持つ、本発明の芯鞘型コンジュゲート糸を用いているので、ストッキング等の足回り編地製品に好適に用いられる。
【国際調査報告】
2011052262.tif 000008
2011052262.tif 000009